(57)【要約】【課題】低発泡樹脂を用いた遊技盤において、遊技盤として備えるべき機能を十分に備え、かつ、クローズドリサイクルとしての再生利用・製造を容易とする。【解決手段】遊技盤１は、ゴム添加量１５重量％のＡＢＳ原料に発泡剤を混入し、撹拌後成型過程で１．５〜２．０倍に発泡させ、単層押出成形により厚さ１０ｍｍの板にしたものを木工機械で切断・切削した遊技盤基板２に対して、シルク印刷による直接印刷で装飾を施し、障害釘２１、役物２２等、コーナー飾り４０などを取り付けたものである。単板３は、表層から中心まで同一組成で、ほぼ０．１２〜０．１５ｍｍ程度の直径の気泡を中心部に集中させ、中心ほど密度が低く、表層に近付くほど密度が高く形成し、障害釘２１を、その先端が基板２の中心部を超えて裏面近くまで打ち込み、釘師による調整時の釘の緩みや抜けを防止しつつ、リサイクル時の釘の抜き取りをスムーズにした。【選択図】  図３
2007135920.tif 000002
【特許請求の範囲】
【請求項１】
障害釘を打設する基板を低発泡合成樹脂製とすると共に、さらに、以下の構成をも備えることを特徴とする遊技盤。
（１−１）前記低発泡合成樹脂製の基板が、発泡倍率１．３〜２．０倍に発泡され、表層から中心まで同一組成の低発泡スチレン系樹脂製の単板であること。
（１−２）前記低発泡スチレン系樹脂製の単板は、その内部における気泡の分布を中心部に集中させることにより、中心ほど密度が低く、表層に近付くほど密度が高く形成されたものであること。
（１−３）前記低発泡スチレン系樹脂製の単板の表面に直接印刷によって装飾がなされていること。
【請求項２】
さらに、以下の構成をも備えることを特徴とする請求項１記載の遊技盤。
（２−１）前記低発泡スチレン系樹脂製の単板が低発泡ＡＢＳ樹脂製の単板であること。
【請求項３】
さらに、以下の構成をも備えることを特徴とする請求項２記載の遊技盤。
（３−１）前記気泡の直径が、前記低発泡ＡＢＳ樹脂製の単板の中心部において、ほぼ０．１２〜０．１５ｍｍ程度であること。
【請求項４】
さらに、以下の構成をも備えることを特徴とする請求項２又は３記載の遊技盤。
（４−１）前記ＡＢＳ樹脂は、ゴムの添加量が１０〜２０重量％であること。
【請求項５】
さらに、以下の構成をも備えることを特徴とする請求項１〜４のいずれか記載の遊技盤。
（５−１）前記低発泡スチレン系樹脂製の単板は、押出成形品であること。
【発明の詳細な説明】
【技術分野】
【０００１】
本発明は、パチンコ機、アレンジボール機、雀球機等の障害釘を打設する遊技機用の遊技盤に関する。
【背景技術】
【０００２】
近年、遊技機用の遊技盤について、低発泡合成樹脂を用いることが提案されている（特許文献１〜５）。
【０００３】
特許文献１は、図６（Ａ）に示す様に、発泡倍率１．５〜２．５倍で発泡させた発泡ポリスチレン製の板材を芯材１０１とし、０．５ｍｍ〜２．０ｍｍの広葉樹単板１０２を、接着剤で貼り合わせたものをパチンコ機の遊技盤として用いることを提案している。
【０００４】
特許文献２は、図６（Ｂ）に示す様に、ポリエチレン製発泡層を芯１０３にして、その両面にポリエチレン製スキン層１０４を形成した板を用いて、発泡層１０３の両側のスキン層１０４，１０４に跨がるように障害釘１０５を打ち込んで遊技盤とすることを提案している。
【０００５】
特許文献３は、発泡ポリエチレン樹脂製の平板を遊技盤とすることを提案している。
【０００６】
特許文献４は、ポリスチレン樹脂製の硬質押出シートと、ＡＢＳ樹脂製の発泡押出しシート（発泡倍率１．６倍）を、発泡押出しシート４枚を流れ方向が交差するように貼り合せた後、更に硬質押出しシートを上下に貼り合せたものを遊技盤とする実施例１を提案している。また、硬質押出シートに代えて、発泡倍率１．１倍のＡＢＳ樹脂製の厚み１ｍｍの発泡押出しシートを上下に貼り合わせる実施例２，３を提案している。さらに、表層厚み０．７ｍｍ、芯層厚み２０ｍｍ（発泡倍率１．５倍）のＡＢＳ樹脂製の３層押出しシートとする実施例４を提案している。
【０００７】
特許文献５は、ＡＢＳ樹脂に、発泡剤を混練し、ガスカウンタープレッシャー法を用い、金型内のガス圧力を９５ｋｇ／ｃｍ2 に保ち、 金型内にほぼ９０％の樹脂を射出した段階で金型内のガスを脱気し、発泡させながら更に樹脂を１００％まで射出することにより、図６（Ｃ）に示すように、２〜３ｍｍ幅の発泡部１０６をＡ部の厚み方向中央にのみ発生させ、表裏面を平滑とした遊技盤を提案している。
【特許文献１】特開平５−１６８７４６（０００７〜０００８、図１，図２）
【特許文献２】実用新案登録第２５６５４４３号（０００４，０００７，図４）
【特許文献３】特開平８−２４３２１６（０００９）
【特許文献４】特開２００５−１３５８９（００１９〜００２２）
【特許文献５】特開平１１−９９２４４（００２４，００２５、図１）
【発明の開示】
【発明が解決しようとする課題】
【０００８】
特許文献１の技術は、ポリスチレン製の芯材に広葉樹単板を接着剤で貼り合わせたものであるため、釘を抜くだけでは再生プラスチック等として再利用することができず、リサイクルについて問題がある。
【０００９】
特許文献２の段落番号０００８に記載される様に、ポリエチレン製板材は印刷性が悪く、熱処理を行う必要がある。従って、特許文献２の技術では、遊技盤の表面に絵や文字等を印刷するために熱処理工程が必要になるという問題がある。
【００１０】
特許文献３は、発泡ポリエチレン樹脂製の平板を用いるとよいことが一行だけ記載されているに過ぎず、その用い方や、当該平板の構造については一切記載がない。また、特許文献２の技術と同様に、ポリエチレンであることから、遊技盤の表面に絵や文字等を印刷するために熱処理工程が必要になるという問題がある。
【００１１】
特許文献４の実施例１は、種類の異なる樹脂を貼り合わせていることから、再生利用が困難である。また、実施例１〜３は、６枚のシートを貼り合わせるものであるから、製造工数が多くなるという問題がある。実施例４は、芯層も表層も同一種類の樹脂を用いているものの、重合方法とゴム成分量とが異なる２種類のＡＢＳ樹脂を用いた積層構造となっている。従って、これも再生利用において、ゴム成分量がいくつのＡＢＳ樹脂として再生できるかを容易に把握することができないため、クローズドリサイクルの再生利用という面では不十分である。
【００１２】
特許文献５の技術は、金型が複雑になることから、製造が容易ではないという問題がある。
【００１３】
そこで、本願は、低発泡樹脂を用いた遊技盤において、遊技盤として備えるべき機能を十分に備え、かつ、クローズドリサイクルとしての再生利用が容易で、しかもその製造も容易な低発泡樹脂製遊技盤を提供することを目的とする。
【課題を解決するための手段】
【００１４】
上記目的を達成するためになされた本発明の遊技盤は、障害釘を打設する基板を低発泡合成樹脂製とすると共に、さらに、以下の構成をも備えることを特徴とする。
（１−１）前記低発泡合成樹脂製の基板が、発泡倍率１．３〜２．０倍に発泡され、表層から中心まで同一組成の低発泡スチレン系樹脂製の単板であること。
（１−２）前記低発泡スチレン系樹脂製の単板は、その内部における気泡の分布を中心部に集中させることにより、中心ほど密度が低く、表層に近付くほど密度が高く形成されたものであること。
（１−３）前記低発泡スチレン系樹脂製の単板の表面に直接印刷によって装飾がなされていること。
【００１５】
本発明の遊技盤は、表層から中心までが同一組成である上に、直接印刷によって装飾がなされているから、役物などの取付部品を外し、障害釘を抜き取り、インキを脱墨処理して破砕してペレット化することで、再び遊技盤材料として再利用することができる。従って、クローズドリサイクルとしての再生利用が可能である。
【００１６】
また、表層から中心部まで同一組成で構成されるものの、発泡倍率を１．５〜２．０倍とし、気泡の分布を中心部に集中させて、表層に近付くほど密度が高くなる様に構成したから、表層は中心部に比べて滑らかな表面となり、しかも、硬度も十分に得られ、遊技球の衝突や擦過に対して損傷を受け難い。その一方、中心部は気泡が集中し、密度が低く構成されているので、障害釘を打設したときに、基板に割れ等を生じることなく、しっかりと障害釘を保持することができる。
【００１７】
なお、障害釘は、その先端が基板の中心部を超えて裏面近くまで打ち込む様にするとよい。こうすることで、障害釘に対して作用する軸を保持しようとする力が、釘先端で強く、徐々に弱くなった後再び徐々に強くなり、表層近くで最も強くなる。この様に、釘先端も十分な保持力を受けているので、遊技球が繰り返し衝突することによって障害釘が緩んでしまったり抜けてしまったりするといった問題を生じない。また、上述の様に中心部の保持力は弱くなっているから、軸方向に釘を抜くときの抵抗はそれ程大きくはならず、リサイクルに際しての障害釘の抜き取りをスムーズに実施することができる。
【００１８】
さらに、本発明の遊技盤は、表層から中心部まで同一組成で構成するものの、気泡の分布を中心部に集中させているので、１．３〜２倍に発泡させていても、表層は相対的に気泡が少なく密度が高い滑らかな面となるので、直接印刷による装飾が可能となっている。加えて、スチレン系樹脂であるから、エチレン系樹脂の様に印刷に先立っての加熱処理等が不要である。なお、ここで、直接印刷の方法としては、シルク印刷が大量生産に適する。
【００１９】
スチレン系樹脂としては、アクリロニトリル−ブタジエン−スチレン共重合体（ＡＢＳ）、アクリロニトリル−アクリルゴム−スチレン共重合体（ＡＡＳ）、アクリロニトリル−ＥＰＤＭ−スチレン共重合体（ＡＥＳ）、メチルメタクリレート−ブタジエン−スチレン共重合体（ＭＢＳ）などを挙げることができる。
【００２０】
ここで、発泡倍率を２．０倍よりも大きくすると、気泡が大きくなり、比重も小さくなって、同じ板厚のときに、遊技盤に取り付けられる電子部品等の重量を支え難くなったり、変形したりするおそれがある。当該問題を解決する方法としては、板厚を大きくする方法もあるが、その場合、遊技盤を組み込む遊技機の奥行き寸法を大きくしなければならなくなり、既存のホール設備との関係から問題を生じるおそれがある。一方、発泡倍率を１．３倍よりも小さくすると、十分な発泡状態とならず、リサイクルに当たっての釘の抜き取りに多大な労力を要すると共に、釘を打ち込む際に遊技盤基板にクラックが入るおそれがある。こうした理由から、発泡倍率を１．３倍〜２．０倍とすることが望ましいのである。
【００２１】
なお、ＡＢＳ樹脂製単板の板厚は、８ｍｍ〜１９ｍｍが望ましい。板厚１９ｍｍは、現状のベニヤ板を用いた場合と同じであるから、これ以内であれば、遊技機の奥行き寸法を大きくすることがない。よって、既存のホールへの設置という点で望ましい。一方、板厚を８ｍｍ未満とすると、障害釘の打ち込み深さの不足を招いたり、温度変化による変形という問題も生じえる。さらに、前述の様に、遊技盤においては、盤に取り付けられる役物の重さに耐える必要もある。加えて、遊技球の衝突による損傷・変形を受けないことも要求される。こうした観点から、板厚については、８ｍｍ〜１９ｍｍが望ましいのである。なお、より望ましくは、板厚は８ｍｍ〜１２ｍｍである。これは、１９ｍｍとした場合には、ホール設置の点では問題がないが、遊技機の高度電子化の中で、例えば液晶画面の大型化など、遊技機の奥行きに対する余裕が要望されるからである。また、資源保護の観点からいうと板厚を薄くした方がよいことにもよる。
【００２２】
この様に、板厚８ｍｍ〜１２ｍｍをより望ましい条件とすることを考慮した場合、発泡倍率は、１．３倍〜１．７倍とすることが望ましい。板厚を従来品よりも薄くすることが可能であり、かつ、電子部品等の重さに耐え、釘の保持が十分であるにも拘わらず、リサイクル時における抜き取り労力の低減という観点から、発泡倍率１．５倍を中心とする上記範囲がより望ましいのである。
【００２３】
ここで、本発明の遊技盤においては、さらに、以下の構成をも備えるとよい。
（２−１）前記低発泡スチレン系樹脂製の単板が低発泡ＡＢＳ樹脂製の単板であること。
【００２４】
ＡＢＳ樹脂は直接印刷に適すると共に、低発泡ＡＢＳ樹脂製の単板は木工機械での切削加工が可能で、従来のベニヤ板を遊技盤として用いていたのと同じ手法で加工ができる。また、耐衝撃性、耐熱性に優れる。従って、遊技球の衝突や擦過に対して損傷を受け難い。また、低発泡ＡＢＳ樹脂製の単板は、吸水による反りを生じ難いから、ベニヤ板の様な合板構造とする必要がなく、薄くすることができる。よって、遊技機の奥行き方向における寸法に余裕を取ることが可能になる。
【００２５】
また、低発泡ＡＢＳ樹脂製の単板を用いた遊技盤においては、さらに、以下の構成をも備えるとよい。
（３−１）前記気泡の直径が、前記低発泡ＡＢＳ樹脂製の単板の中心部において、ほぼ０．１２〜０．１５ｍｍ程度であること。
【００２６】
気泡の直径を中心部においてほぼ０．１２〜０．１５ｍｍ程度とすることで、１．５〜２．０倍に発泡させた場合に、表層近くにはほとんど気泡をなくすることができ、上述した様な直接印刷が可能で、障害釘の保持力が良好であるにも拘わらず、リサイクルに当たっての釘の抜き取りが容易な遊技盤を構成することができる。
【００２７】
また、低発泡ＡＢＳ樹脂製の単板を用いた遊技盤においては、さらに、以下の構成をも備えるとよい。
（４−１）前記ＡＢＳ樹脂は、ゴムの添加量が１０〜２０重量％であること。
【００２８】
ゴムの添加量をこの様にすることで、遊技球の衝突や擦過を受ける遊技盤に要求される耐衝撃性を十分に発揮することができる。特に、１５重量％前後のゴム添加量とするとよい。従って、より望ましくは、ゴム添加量を１３〜１７重量％とするとよい。これは、遊技球の繰り返し衝突・擦過といった使用環境にある遊技盤にとって、その耐久性を考えたときに、適すると考えられるからである。
【００２９】
さらに、本発明の遊技盤においては、以下の構成をも備えるとよい。
（５−１）前記低発泡スチレン系樹脂製の単板は、押出成形品であること。
【００３０】
押出成形とすることで、発泡体でありながらも表面を滑らかな単板へと容易に仕上げることができ、直接印刷により適するものとすることができる。
【００３１】
また、押出成形においては、材料の混合を大きな混合容器で実施でき、気泡の分布等を精度よく仕上げるのに適する。また、リサイクル等の観点において、組成の面での均一性を図るのにも適する。
【発明の効果】
【００３２】
本発明によれば、低発泡樹脂を用いた遊技盤において、遊技盤として備えるべき機能を十分に備え、製造方法も容易であり、かつ、クローズドリサイクルとしての再生利用も容易となることから、遊技機の産廃処理問題に対しても大きな効果を発揮することができる。
【発明を実施するための最良の形態】
【００３３】
以下、本発明を具体化した実施形態を説明する。実施形態はパチンコ機の遊技盤である。
【００３４】
遊技盤１の前面側には、図１に示す様に、障害釘２１、始動入賞口２２、図柄可変表示装置２３、大型装飾部品２４、特別入賞口２５、案内車２６、電飾装置２７、アウト口２８、普通入賞口２９、通過口３０等の部品が取り付けられている。これらの部品のうち、障害釘２１を除く、始動入賞口２２、大型装飾部品２４、案内車２６、電飾装置２７、普通入賞口２９、通過口３０のような遊技盤１の表面から突出しており、遊技球の流下軌道に影響を与える可能性のあるものを役物という。また、遊技盤１の前面側には、これら障害釘２１や役物等を取り囲む様に誘導レール３１が取り付けられている。この誘導レール３１により、遊技盤１の遊技領域が形成される。また、誘導レール３１の外側を取り囲む様にコーナー飾り４０が取り付けられる。
【００３５】
この遊技盤１は、図２に示す様に、遊技盤基板２に対して各種部品を取り付けることによって製造される。ここで、障害釘２１は、釘打ち機により、遊技盤基板２に対して直に打ち込まれている。また、役物（始動入賞口２２等）やコーナー飾り４０は、遊技盤基板２に対してネジ止め固定されている。
【００３６】
本実施形態では、遊技盤基板２として、低発泡ＡＢＳ樹脂製の単板を用いている。この低発泡ＡＢＳ樹脂製単板３は、図３に示す様に、ＡＢＳ原料に発泡剤を混入し、撹拌後成型過程で発泡させ、単層押出成形により厚さ１０ｍｍの板にしたものでる。
【００３７】
素材として用いるＡＢＳ樹脂は、ゴムの添加量を１５重量％としたものであって、発泡剤を加えずに成形した場合の物性値が表１となるものである。
【００３８】
【表１】
2007135920.tif 000003
【００３９】
本実施形態では、上記物性値を有するＡＢＳ樹脂を、発泡倍率２．０倍に発泡させたものと、発泡倍率１．５倍に発泡させたものとを用いている。実施形態で採用した低発泡ＡＢＳ樹脂製単板３は、いずれの発泡倍率においても板厚１０ｍｍとしており、単層押出成形を採用することで、樹脂組成が表層から中心まで同一組成となっている。さらに、この単板３は、その内部における気泡の分布を中心部に集中させることにより、中心ほど密度が低く、表層に近付くほど密度が高く形成されたものとなっている。また、単板３は、その内部の気泡の直径が、中心部においてほぼ０．１２〜０．１５ｍｍ程度となる様に製造されている。
【００４０】
また、発泡倍率２．０倍における単板３の物性値を表２に、発泡倍率１．５倍における単板３の物性値を表３に示す。
【００４１】
【表２】
2007135920.tif 000004
【００４２】
【表３】
2007135920.tif 000005
【００４３】
また、これらの低発泡ＡＢＳ樹脂製単板３の表面粗度は、非発泡状態で押出成形によって製造したＡＢＳ樹脂単板と比べたとき、１０％前後粗くなっている。
【００４４】
ここで、実施形態の低発泡ＡＢＳ樹脂製単板３の粗度の計測値は、以下の通りである。
【００４５】
（１）１．５倍発泡
算術平均粗さＲａ（表）    １．８１
算術平均粗さＲａ（裏）    ２．０１
（２）２．０倍発泡
算術平均粗さＲａ（表）    ４．４０
算術平均粗さＲａ（裏）    ３．９８
【００４６】
この様に、表面粗度の実測値は十分に小さく、印刷面として十分に機能することが分かる。なお、実施形態の１．５倍発泡のものと２．０倍発泡のものでは、平均粗度が小さいこと、引っ張り強さ、曲げ強さ及びアイゾット衝撃値におけるタテ・ヨコの差が小さいことなどから、１．５倍発泡のものの方が、薄肉化等の観点から見たときにより優れているということが分かる。
【００４７】
こうして製造した低発泡ＡＢＳ樹脂製単板３を、ベニヤ板の場合と同様に、遊技盤基板２の形状に加工し、釘打ち機で障害釘２１を打つ。このとき、障害釘２１は、図４（Ａ）に示す様に、その先端２１ａが遊技盤基板２の中心部を超えて裏面近くまで打ち込む。こうすることで、障害釘２１に対する基板２による保持力は、図４（Ｂ）に示す様に、釘先端２１ａで強く、徐々に弱くなった後再び徐々に強くなり、表層近くで最も強くなる。この様に、障害釘２１は、基板２内に打ち込まれた部分において、両端を強く保持された状態となることから、その軸を保持しようとする力が両端で大きく作用することになる。従って、遊技球が繰り返し衝突しても障害釘２１が緩んでしまったり抜けてしまったりするといった問題を生じない。また、上述の様に中心部の保持力は弱くなっているから、軸方向に釘を抜くときの抵抗はそれ程大きくはならず、リサイクルに際しての障害釘２１の抜き取りをスムーズに実施することができる。
【００４８】
さらに、上述の様に、実施形態の遊技盤基板２は、表層から中心部まで同一組成で構成するものの、気泡の分布を中心部に集中させている。また、１．５倍及び２．０倍に発泡させていても、表層は相対的に気泡が少なく、非発泡状態で押出成形した場合のＡＢＳ樹脂単板と比べて、１０％程度しか粗度が大きくなっていない。従って、同一組成であり、平均蜜度は２．０倍発泡で０．５４、１．５倍発泡で０．７となるものの、表面は蜜度が高い滑らかな面となる。この結果、シルク印刷法を用いて基板２に対して直接印刷による装飾が可能である。なお、本実施形態の遊技盤基板２は、印刷に先立っての加熱処理等は不要である。
【００４９】
また、本実施形態の低発泡ＡＢＳ樹脂製単板３は、木工機械での切削加工が可能で、従来のベニヤ板を遊技盤として用いていたのと同じ手法で加工ができる。また、耐衝撃性、耐熱性に優れ、遊技球の衝突や擦過に対して損傷を受け難い。特に、本実施形態では、ゴムの添加量が１５重量％のＡＢＳ樹脂を素材として用いたので、遊技盤基板２は、遊技球の衝突や擦過を受ける遊技盤に要求される耐衝撃性を十分に発揮することができる。
【００５０】
さらに、本実施形態の低発泡ＡＢＳ樹脂製単板３は、吸水による反りを生じ難いから、ベニヤ板の様な合板構造とする必要がなく、ベニヤ板では１８．５〜１９．０ｍｍの板厚としていた遊技盤基板２を、板厚１０ｍｍ前後と大幅に薄くすることができた。よって、遊技機の奥行き方向における寸法に余裕を取ることが可能になる。
【００５１】
また、本実施形態では、気泡の直径を中心部においてほぼ０．１２〜０．１５ｍｍ程度にすることで、１．５〜２．０倍に発泡させた場合に、表層近くにはほとんど気泡をなくすることができ、上述した様に直接印刷が可能であるにも拘わらず、障害釘２１の保持力が良好である。また、保持力は中心部で弱くなっていることから、リサイクルに当たっての釘の抜き取りが容易である。
【００５２】
次に、本実施形態の遊技盤１のリサイクル方法について説明する。この遊技盤リサイクル方法では、図５に示す様に、廃棄される遊技機から遊技盤１を取り外し、まず、コーナー飾り４０や役物２２等を取り外す（Ｓ１０）。これらの部品は、ネジ止め固定されているものは電動ドライバ等の手動工具を用いて容易に取り外しが可能である。また、接着剤で貼り付けてあるものは、溶剤を用いて接着剤を溶かして容易に剥がすことができる。さらに、案内車は固定用の釘を抜くことで取り外せる。
【００５３】
こうして障害釘２１が残っているだけの状態にした遊技盤基板２から障害釘２１を抜き取る（Ｓ２０）。前述の様に、本実施形態の遊技盤基板２は、内部の気泡の分布が中心に集中した低発泡ＡＢＳ樹脂製単板３を用いて、障害釘２１の先端が中心部を越えて密度の高い部分まで打ち込まれているので、単板３中の両端の保持力が大きく、釘師による釘調整で作用する軸に直交する方向の力に対しては十分な保持力がある。しかし、中心部に気泡を集中させてあるので、軸方向の引き抜きに対しては大きな保持力とはならず、スムーズに抜き取ることができる。
【００５４】
こうして障害釘２１を抜き取った後の遊技盤基板２は、印刷された低発泡ＡＢＳ樹脂製単板３となる。この単板３を破砕機にかけて破砕し、ペレット化する（Ｓ３０）。そして、このＡＢＳ樹脂ペレットに付着しているインクを除去するために脱墨処理を実行する（Ｓ４０）。この脱墨処理では、洗浄機と洗浄剤とを用いる。こうして洗浄によってインクを除去したＡＢＳ樹脂ペレットを、水槽に入れ、比重により不純物を分離する（Ｓ５０）。
【００５５】
以上の様にして得られた再生ＡＢＳ樹脂ペレットは、単層押出成形によって製造した低発泡ＡＢＳ樹脂板から得られたものであるから、ゴム添加量が１５重量％の均一な組成のものである。このゴム添加量１５重量％の再生ＡＢＳ樹脂ペレットに対して、同じくゴム添加量１５重量％のバージンＡＢＳ樹脂ペレットを加え（Ｓ６０）、さらに発泡剤を添加し、これらを溶融し、撹拌混合する（Ｓ７０）。
【００５６】
こうして得られた樹脂組成物を、図３に示した様に、１．５倍〜２．０倍に発泡させつつ単層押出成形により厚さ１０ｍｍの板に成形する（Ｓ８０）。この結果、廃棄された遊技盤１から、再び、低発泡ＡＢＳ樹脂製単板３が得られる。
【００５７】
こうして得られた低発泡ＡＢＳ樹脂製単板３を、木工機械で加工して遊技盤基板２とする（Ｓ９０）。そして、直接シルク印刷を実施して装飾を施し（Ｓ１００）、釘打ち機で障害釘２１を打ち込み（Ｓ１１０）、役物２２等の部品を取り付け（Ｓ１２０）、遊技機として組み立て（Ｓ１３０）、出荷（Ｓ１４０）、回収（Ｓ１５０）、分解（Ｓ１６０）を経て、再び、部品取り外し（Ｓ１０）以下へと遊技盤１のクローズドリサイクルが完成する。
【００５８】
なお、再生ＡＢＳ樹脂の混合割合を５０重量％以上とすることで、リサイクル効率を高め、再生ＡＢＳ樹脂の混合割合を８０重量％以下とすることで、性能面での信頼性を確保するとよい。即ち、クローズドリサイクルシステムにおいては、再生ＡＢＳ樹脂の混合割合を５０〜８０重量％として「良好なリサイクル効率」と「リサイクル製品の性能の信頼性」とを両立することができる。なお、本実施形態のクローズドリサイクル方法では、バージンＡＢＳ樹脂の混合割合は、段階的に上昇させることにより（例えば、第１回目のリサイクルでは２０重量％、第２回目のリサイクルでは２５重量％、・・・等）、何度も繰り返しリサイクルしても、製品性能の信頼性を維持することができる。
【００５９】
また、樹脂製単板にて製造されている従来品（透明ポリスチレン樹脂製）の遊技盤を入手し、これと本実施形態の低発泡ＡＢＳ樹脂製単板３を用いた遊技盤２とを比較した結果、実施形態の遊技盤２の方が、光沢性に優れ、部品の接着性も優れ、割れ難さにおいても優れていた。また、遊技球の衝突により傷が付くか否かという点においても、実施形態の遊技盤２の方が優れていた。さらに、リサイクルに当たっての障害釘２１の抜き取り易さにおいても、実施形態の遊技盤２の方が優れており、クローズドリサイクルが容易なことから、リサイクル性も高いということができる。
【００６０】
この様に、本実施形態によれば、遊技盤として備えるべき機能を十分に備え、製造方法も容易であり、かつ、クローズドリサイクルとしての再生利用も容易である。よって、遊技機の産廃処理問題に対して大きな効果を発揮することができる。また、遊技盤の薄型化にも寄与し、遊技機の奥行きに余裕を持たせることもできる。
【００６１】
以上、発明を実施するための最良の形態としての一実施形態を説明したが、本発明は、これに限定されるものではなく、その要旨を逸脱しない範囲内における種々の変更が可能である。
【００６２】
例えば、素材として用いるＡＢＳ樹脂としては、ゴム添加量を１０重量％程度としても構わない。また、ゴム添加量を２０重量％程度としても構わない。
【００６３】
また、実施形態ではシルク印刷で装飾を施したが、インクジェット方式の印刷としてもよい。この場合、ＵＶ硬化インクを用いると、インクを速やかに硬化・定着させることができるので、生産性性向上という点で望ましい。インクジェット方式の印刷とする場合は、印刷の前に遊技盤基板の表面に受理層を形成しておくとよい。
【００６４】
加えて、印刷の後にラミネートフィルムでコーティングをする様にしてもよい。
【図面の簡単な説明】
【００６５】
【図１】実施形態のパチンコ機の遊技盤を示す正面図である。
【図２】実施形態のパチンコ機の遊技盤基板を一部断面で示す斜視図である。
【図３】実施形態における低発泡ＡＢＳ樹脂製単板の製造方法を示す模式図である。
【図４】実施形態のパチンコ機の遊技盤基板に対する障害釘の打ち込み状態を示し、（Ａ）は断面図、（Ｂ）は保持力の分布を示す模式図である。
【図５】実施形態におけるクローズドリサイクルの方法を示す流れ図である。
【図６】従来技術を示す断面図である。
【符号の説明】
【００６６】
１・・・遊技盤
２・・・遊技盤基板
３・・・低発泡ＡＢＳ樹脂製単板
２１・・・障害釘
２２・・・始動入賞口
２３・・・図柄可変表示装置
２４・・・大型装飾部品
２５・・・特別入賞口
２６・・・案内車
２７・・・電飾装置
２８・・・アウト口
２９・・・普通入賞口
３０・・・通過口
３１・・・誘導レール
４０・・・コーナー飾り
【図１】
2007135920.tif 000006
【図２】
2007135920.tif 000007
【図３】
2007135920.tif 000008
【図４】
2007135920.tif 000009
【図５】
2007135920.tif 000010
【図６】
2007135920.tif 000011